(57)【特許請求の範囲】
【請求項１】
樹脂フィルムから成る基板と、この基板の少なくとも片面に設けられた透過光を減衰させる吸収型多層膜とを備え、上記吸収型多層膜がＳｉＯ2から成る酸化物誘電体膜層とＮｉ単体若しくはＮｉ系合金から成る金属吸収膜層とを交互に積層させた多層膜により構成されると共に、上記基板と接する膜が酸化物誘電体膜層である吸収型多層膜ＮＤフィルターの製造方法において、
上記基板上に成膜する吸収型多層膜の各膜厚を設計して、目標とする分光透過特性を有する経時変化計測用の吸収型多層膜ＮＤフィルターを製造する工程と、
経時変化計測用の吸収型多層膜ＮＤフィルターを高温高湿の環境下に晒して、吸収型多層膜の吸湿に起因した分光透過特性の長波長側へのシフト量（Ｘ）と、吸収型多層膜における金属吸収膜層の初期酸化に起因した分光透過率の増加量（Ｙ）をそれぞれ計測し、上記シフト量（Ｘ）に対する増加量（Ｙ）の比（Ｙ／Ｘ）を求める工程と、
上記基板上に成膜する吸収型多層膜の各膜厚を再度設計して、波長４００〜７００ｎｍ間において極値を有さず、かつ、波長４００〜７００ｎｍ間において短波長側から長波長側に亘り透過率が比例して増加すると共に、透過率における増加の傾きが上記シフト量（Ｘ）に対する増加量（Ｙ）の比（Ｙ／Ｘ）に一致した分光透過特性を有する吸収型多層膜ＮＤフィルターを製造する工程、
の各工程を具備することを特徴とする吸収型多層膜ＮＤフィルターの製造方法。
【請求項２】
上記ＳｉＯ2から成る酸化物誘電体膜層は、ＳｉＣとＳｉを主成分とするターゲットを原料とし、真空蒸着法、イオンビームスパッタリング法、マグネトロンスパッタリング法若しくはイオンプレーティング法から選択された成膜法により成膜され、かつ、成膜時に酸素ガスを導入して得られるＳｉＯ2から成る酸化物誘電体膜であることを特徴とする請求項１記載の吸収型多層膜ＮＤフィルターの製造方法。
【発明の詳細な説明】
【技術分野】
【０００１】
本発明は、樹脂フィルムから成る基板とこの基板の少なくとも片面に設けられた吸収型多層膜とを備え、４００〜７００ｎｍの透過光を減衰させる吸収型多層膜ＮＤフィルターに係り、特に、耐環境性に優れた吸収型多層膜ＮＤフィルターの製造方法に関するものである。
【背景技術】
【０００２】
ＮＤフィルター（Neutral Density Filter）には、入射光を反射して減衰させる反射型ＮＤフィルターと、入射光を吸収して減衰させる吸収型ＮＤフィルターが知られている。そして、反射光が問題となるレンズ光学系にＮＤフィルターを組み込む場合には一般的に吸収型ＮＤフィルターが用いられ、この吸収型ＮＤフィルターには、基板自体に吸収物質を混ぜ（色ガラスＮＤフィルター）あるいは塗布するタイプと、基板自体に吸収はなくその表面に形成された薄膜に吸収があるタイプとが存在する。また、後者の場合は、薄膜表面の反射を防ぐため上記薄膜を多層膜（吸収型多層膜）で構成し、透過光を減衰させる機能と共に反射防止の効果を持たせている。
【０００３】
ところで、小型薄型デジタルカメラに用いられる吸収型多層膜ＮＤフィルターは、組込みスペースが狭いため基板自体を薄くする必要があり、樹脂フィルムが最適な基板とされている。
【０００４】
そして、上記薄膜が多層膜で構成される吸収型多層膜ＮＤフィルターとして、特許文献１には酸化物誘電体膜層と吸収膜層から成るＮＤフィルターが開示され、上記吸収膜層として金属を原料とした金属膜層が採用されている。尚、吸収膜層としては、成膜時に意図的に酸素導入を行って酸素欠損による吸収を有するＴｉＯｘやＴａ２Ｏｘ等の金属酸化物膜層を採用したＮＤフィルターも知られている。ここで、成膜時に意図的に酸素導入を行わない上記金属膜層で吸収膜層を構成した場合、金属膜層はＴｉＯｘやＴａ２Ｏｘ等の金属酸化物膜層に較べて消衰係数が高いため、同じ消衰係数を得るには金属膜層を採用した方が吸収膜層の膜厚を薄くすることができる。
【０００５】
そして、フレキシブル性を有する樹脂フィルム基板に吸収型多層膜を成膜する場合、樹脂フィルム基板の反り、膜の割れや成膜時間等を考慮すると、上記金属酸化物膜層に較べて膜厚を薄く設定できる金属膜層を吸収膜層に採用した方が有利であった。
【０００６】
但し、金属膜層は容易に酸化が進行してその消衰係数が低下するため、吸収膜層として金属膜層を採用したＮＤフィルターでは透過率が経時的に高くなってしまうことが知られている。特に、ＮＤフィルターが高温高湿の環境に晒された場合、吸収膜層としての金属膜層をはじめ完全に酸化されていないＴｉＯｘやＴａ２Ｏｘ等の金属酸化物膜層でも酸化が進行し、透過率が経時的に高くなってしまうことが問題となっていた。尚、金属膜層や完全に酸化されていない金属酸化物膜層を酸化させる酸素は、大気中あるいは樹脂フィルム基板や酸化物誘電体膜層から供給されると考えられる。特に、金属膜層が１０ｎｍ以下の厚さであると酸化の影響を受けやすい。
【０００７】
そこで、金属膜層や完全に酸化されていない金属酸化物膜層の酸化を防ぐため、大気中や酸素雰囲気中で熱処理を行い、金属膜層や金属酸化物膜層等の界面付近を酸化させて金属膜層等の内部まで酸化を進行させない方法が提案されている。
【０００８】
例えば、透過光量を減衰させる金属酸化物からなる吸収膜ＭｘＯｙを基板上に有し、上記吸収膜ＭｘＯｙの酸素比率（ｙ／ｘ）が膜厚方向と垂直な方向において変化しているＮＤフィルターが特許文献２において提案されている。更に、特許文献２では、上記吸収膜ＭｘＯｙを形成する工程と多層膜反射防止の積層膜を形成する工程とが、基板温度が１５０℃未満の雰囲気中で行われ、かつ、上記吸収膜ＭｘＯｙを形成する工程と多層膜反射防止の積層膜を形成する工程の後において、１００℃から１３０℃の温度で空気中で熱処理を行うＮＤフィルターの製造方法も提案されている。吸収膜ＭｘＯｙや多層膜反射防止の積層膜を成膜する時の基板温度が低い場合、成膜されたこれ等膜の封止密度が低くなり、水分や酸素等を透過し易くなるため環境試験条件においてＴｉｘＯｙ等の吸収膜ＭｘＯｙ自体の酸化が促進され、かつ、吸収膜ＭｘＯｙを保護するＡｌ２Ｏ３膜等の誘電体膜の保護効果も少ないことから、これ等両方の影響を受けてＮＤフィルターの透過率が上昇してしまうと推定される。このため、特許文献２の製造方法では、成膜された吸収膜ＭｘＯｙや多層膜反射防止の積層膜を熱処理することにより、強制的にＴｉｘＯｙ等の吸収膜ＭｘＯｙ自体の酸化を促進させ、そのエージング効果によりそれ以上の酸化が起り難くさせていると考えられている。
【０００９】
また、特許文献３では、光吸収膜と誘電体膜を透明基板上に積層した薄膜型ＮＤフィルタが提案され、上記光吸収膜は金属材料Ｔｉを原料とし蒸着により成膜されており、酸素を含む混合ガスを成膜時に導入し、真空度を１×１０-3Ｐａないし１×１０-2Ｐａの間で一定に維持した状態で生成した金属材料の酸化物ＴｉＯｘを含有する光吸収膜が用いられている。そして、光吸収膜と誘電体膜を透明基板に積層した後、酸素を１０％以上含む酸素雰囲気で加熱し、光学特性の変化を飽和させる方法が提案されている。
【特許文献１】特開平５−９３８１１号公報
【特許文献２】特開２００４−２１２４６２号公報
【特許文献３】特開２００３−４３２１１号公報
【発明の開示】
【発明が解決しようとする課題】
【００１０】
ところで、大気中あるいは酸素雰囲気中での熱処理により金属膜層等の界面付近を酸化させる上述した方法では、特に厚さ１０ｎｍ以下の薄い金属膜層では内部まで酸化が進行してしまい、界面付近にのみ酸化膜を形成させることが困難な問題を有していた。
【００１１】
また、大気中あるいは酸素雰囲気中で熱処理を施した場合、成膜された吸収型多層膜と樹脂フィルム基板との熱膨張係数の違いにより反りやクラックが発生することがあった。
【００１２】
更に、基板である樹脂フィルムは、通常、長尺状のものが利用されることから、例えばスパッタリングロールコータにより吸収型多層膜が形成された樹脂フィルムを巻き取りローラに巻きつけながら均一な熱処理を施すには極めて大がかりな装置が必要となる問題も存在した。
【００１３】
本発明はこのような問題点に着目してなされたもので、その課題とするところは、樹脂フィルムから成る基板の少なくとも片面に吸収型多層膜が設けられた耐環境性に優れる吸収型多層膜ＮＤフィルターの製造方法を提供することにある。
【課題を解決するための手段】
【００１４】
そこで、上記課題を解決するため本発明者は以下のような実験を試みた。
【００１５】
まず、樹脂フィルムから成る基板とこの基板の少なくとも片面に設けられた吸収型多層膜とを備え、吸収型多層膜が酸化物誘電体膜層と金属吸収膜層とを交互に積層させた多層膜により構成され、かつ、基板と接する膜が酸化物誘電体膜層である吸収型多層膜ＮＤフィルターを実験の対象とし、上記樹脂フィルム基板上に成膜する吸収型多層膜の各膜厚を適宜設計して目標とする分光透過特性を有する吸収型多層膜ＮＤフィルターを製造した。
【００１６】
次に、得られた実験用の吸収型多層膜ＮＤフィルターを高温高湿の環境下に晒してその分光透過特性の変化を調べたところ、吸収型多層膜における金属吸収膜層の初期酸化に起因した０．１〜０．３％程度の透過率増加の現象が確認されたことに加え、吸収型多層膜の吸湿を原因とする分光透過特性全体の長波長側へのシフト現象が確認された。
【００１７】
また、透過率が０．１〜０．３％程度増加しかつ分光透過特性全体が長波長側へシフトした吸収型多層膜ＮＤフィルターの透過プロファイルと、高温高湿の環境下に晒す前の吸収型多層膜ＮＤフィルターの透過プロファイルとを比較して分析したところ、高温高湿処理前後における吸収型多層膜ＮＤフィルターの各透過プロファイルに関して、短波長側から長波長側に向かってその透過率が直線的に増加している領域が存在し、かつ、透過率が直線的に増加している上記領域が互いに重なり合っている場合があることを発見するに至った。
【００１８】
そして、高温高湿処理前後における吸収型多層膜ＮＤフィルターの各透過プロファイル間において、短波長側から長波長側に向かってその透過率が直線的に増加しかつ互いに重なり合っている領域が存在する場合、その領域（すなわち、その波長領域）における吸収型多層膜ＮＤフィルターの透過率に関し、上記高温高湿処理前後においてその変化量が少ないことを意味している。従って、短波長側から長波長側に向かってその透過率が直線的に増加しかつ互いに重なり合っている上記領域が波長４００〜７００ｎｍ領域間の全てを占めている場合（短波長側から長波長側に向かって透過率が減少する領域および極値が波長４００〜７００ｎｍ間に存在しない場合）、初期設計した吸収型多層膜ＮＤフィルターは、所望の分光透過特性を有しかつ耐環境性に優れた（高温高湿の環境下に晒されても透過率の経時的変化が少ない）ＮＤフィルターであることが理解される。
【００１９】
また、高温高湿処理前後における吸収型多層膜ＮＤフィルターの各透過プロファイル間において、短波長側から長波長側に向かってその透過率が直線的に増加している領域が存在し、かつ、透過率が直線的に増加している上記領域がほとんど重なり合っていない場合においても、高温高湿処理前後における吸収型多層膜ＮＤフィルターの各透過プロファイルから、分光透過特性の長波長側へのシフト量（Ｘ）と分光透過率の増加量（Ｙ）とを計測してシフト量（Ｘ）に対する増加量（Ｙ）の比（Ｙ／Ｘ）を求め、透過率が直線的に増加している領域における増加の傾きが上記比（Ｙ／Ｘ）となる条件を満たす吸収型多層膜の各膜厚を再度設計し直すことにより、透過率が直線的に増加している領域が互いに重なるようになるため、上述の場合と同様、所望の分光透過特性を有しかつ耐環境性に優れた吸収型多層膜ＮＤフィルターが得られることが理解される。すなわち、高温高湿処理前後における吸収型多層膜ＮＤフィルターの各透過プロファイルから、分光透過特性の長波長側へのシフト量（Ｘ）と分光透過率の増加量（Ｙ）とを計測してシフト量（Ｘ）に対する増加量（Ｙ）の比（Ｙ／Ｘ）を求め、透過率が直線的に増加している領域における増加の傾きが上記比（Ｙ／Ｘ）となる条件を満たし、かつ、この領域が波長４００〜７００ｎｍ領域間の全てを占めている（短波長側から長波長側に向かって透過率が減少する領域および極値が波長４００〜７００ｎｍ間に存在しない）条件を満たす吸収型多層膜の各膜厚を再度設計し直すことにより、所望の分光透過特性を有しかつ耐環境性に優れた吸収型多層膜ＮＤフィルターが得られることを見出すに至った。
【００２０】
本発明はこのような技術的発見と技術的検討を経て完成されている。
【００２１】
すなわち、請求項１に係る発明は、
樹脂フィルムから成る基板と、この基板の少なくとも片面に設けられた透過光を減衰させる吸収型多層膜とを備え、上記吸収型多層膜がＳｉＯ2から成る酸化物誘電体膜層とＮｉ単体若しくはＮｉ系合金から成る金属吸収膜層とを交互に積層させた多層膜により構成されると共に、上記基板と接する膜が酸化物誘電体膜層である吸収型多層膜ＮＤフィルターの製造方法を前提とし、
上記基板上に成膜する吸収型多層膜の各膜厚を設計して、目標とする分光透過特性を有する経時変化計測用の吸収型多層膜ＮＤフィルターを製造する工程と、
経時変化計測用の吸収型多層膜ＮＤフィルターを高温高湿の環境下に晒して、吸収型多層膜の吸湿に起因した分光透過特性の長波長側へのシフト量（Ｘ）と、吸収型多層膜における金属吸収膜層の初期酸化に起因した分光透過率の増加量（Ｙ）をそれぞれ計測し、上記シフト量（Ｘ）に対する増加量（Ｙ）の比（Ｙ／Ｘ）を求める工程と、
上記基板上に成膜する吸収型多層膜の各膜厚を再度設計して、波長４００〜７００ｎｍ間において極値を有さず、かつ、波長４００〜７００ｎｍ間において短波長側から長波長側に亘り透過率が比例して増加すると共に、透過率における増加の傾きが上記シフト量（Ｘ）に対する増加量（Ｙ）の比（Ｙ／Ｘ）に一致した分光透過特性を有する吸収型多層膜ＮＤフィルターを製造する工程、
の各工程を具備することを特徴とする。
【００２２】
次に、請求項２に係る発明は、
請求項１記載の発明に係る吸収型多層膜ＮＤフィルターの製造方法を前提とし、
上記ＳｉＯ2から成る酸化物誘電体膜層は、ＳｉＣとＳｉを主成分とするターゲットを原料とし、真空蒸着法、イオンビームスパッタリング法、マグネトロンスパッタリング法若しくはイオンプレーティング法から選択された成膜法により成膜され、かつ、成膜時に酸素ガスを導入して得られるＳｉＯ2から成る酸化物誘電体膜であることを特徴とする。
【発明の効果】
【００２３】
請求項１に記載の発明に係る吸収型多層膜ＮＤフィルターの製造方法によれば、
上記基板上に成膜する吸収型多層膜の各膜厚を設計して、目標とする分光透過特性を有する経時変化計測用の吸収型多層膜ＮＤフィルターを製造する工程と、
経時変化計測用の吸収型多層膜ＮＤフィルターを高温高湿の環境下に晒して、吸収型多層膜の吸湿に起因した分光透過特性の長波長側へのシフト量（Ｘ）と、吸収型多層膜における金属吸収膜層の初期酸化に起因した分光透過率の増加量（Ｙ）をそれぞれ計測し、上記シフト量（Ｘ）に対する増加量（Ｙ）の比（Ｙ／Ｘ）を求める工程と、
上記基板上に成膜する吸収型多層膜の各膜厚を再度設計して、波長４００〜７００ｎｍ間において極値を有さず、かつ、波長４００〜７００ｎｍ間において短波長側から長波長側に亘り透過率が比例して増加すると共に、透過率における増加の傾きが上記シフト量（Ｘ）に対する増加量（Ｙ）の比（Ｙ／Ｘ）に一致した分光透過特性を有する吸収型多層膜ＮＤフィルターを製造する工程、
の各工程を具備している。
【００２４】
そして、上記方法により得られた吸収型多層膜ＮＤフィルターは、波長４００〜７００ｎｍ間において極値を有さず、かつ、波長４００〜７００ｎｍ間において短波長側から長波長側に亘り透過率が比例して増加する分光透過特性を有していると共に、透過率における上記増加の傾きが、経時変化計測用の吸収型多層膜ＮＤフィルターを高温高湿の環境下に晒して予め求めた分光透過特性の長波長側へのシフト量（Ｘ）に対する分光透過率の増加量（Ｙ）の比（Ｙ／Ｘ）と一致するように設計されていることから、この吸収型多層膜ＮＤフィルターが高温高湿の環境下に晒されて金属吸収膜層の不可避的な酸化により透過率が増加する現象が生じても、分光透過率の変化量を最小限に抑えることが可能になるため、従来の吸収型多層膜ＮＤフィルターと比較して優れた耐環境性を具備する。
【発明を実施するための最良の形態】
【００２５】
以下、本発明の実施の形態について図面を参照して詳細に説明する。
【００２６】
吸収型多層膜ＮＤフィルターが高温高湿の環境下に晒された場合、金属吸収膜層の初期酸化に起因した透過率の増加現象に加えて、上述したように吸収型多層膜の吸湿を原因とする分光透過特性全体の長波長側へのシフト現象が本発明者により発見され、更に、高温高湿の処理前後における吸収型多層膜ＮＤフィルターの各分光透過特性に関して、短波長側から長波長側に向かってその透過率が直線的に増加している領域が存在しかつ上記領域が互いに重なり合っている場合があることも本発明者により発見されている。
【００２７】
そして、本発明者によるこれ等技術的発見により本発明は完成されている。
【００２８】
まず、本発明に係る吸収型多層膜ＮＤフィルターは、樹脂フィルムから成る基板とこの基板の少なくとも片面に設けられた吸収型多層膜とを備え、吸収型多層膜が酸化物誘電体膜層と金属吸収膜層とを交互に積層させた多層膜により構成されると共に、基板と接する膜が酸化物誘電体膜層により構成されていることを前提としている。
【００２９】
そして、上記吸収型多層膜の各膜厚を適宜設計して所望の分光透過特性を有する吸収型多層膜ＮＤフィルターを製造し、上記分光透過特性の透過プロファイルが図１の実線で示された谷型形状としたとき、この吸収型多層膜ＮＤフィルターが高温高湿の環境下に晒されると、透過率が増加する現象と分光透過特性全体が長波長側へシフトする現象が生じて図１の破線で示した透過プロファイルとなる場合がある。そして、図１の実線で示される透過プロファイルと破線で示される透過プロファイルより、短波長側から長波長側に向かって透過率が直線的に増加している領域が存在しかつこれ等透過プロファイル間において透過率が直線的に増加している領域が互いに重なり合っていることが確認される。すなわち、分光透過特性全体の長波長側へのシフト量を（Ｘ）、透過率の増加量を（Ｙ）とした場合、透過率が直線的に増加している領域における増加の傾きは上記比（Ｙ／Ｘ）と一致しているケースに相当する。
【００３０】
従って、実線と破線で示される各透過プロファイルにおいて、短波長側から長波長側に向かって透過率が直線的に増加しかつ互いに重なり合っている上記領域が波長４００〜７００ｎｍ領域間の全てを占めている（短波長側から長波長側に向かって透過率が減少する領域および下に凸の極値が波長４００〜７００ｎｍ間に存在しない）条件を満たすときには、初期設計した吸収型多層膜ＮＤフィルターは、所望の分光透過特性を有しかつ耐環境性に優れた（高温高湿の環境下に晒されても透過率の経時的変化が少ない）ＮＤフィルターであることが理解され、上記条件を満たさない場合には、短波長側から長波長側に向かって透過率が直線的に増加しかつ互いに重なり合っている上記領域が波長４００〜７００ｎｍ領域間を占める条件を満たす吸収型多層膜の各膜厚を再度設計し直すことにより、所望の分光透過特性を有しかつ耐環境性に優れた吸収型多層膜ＮＤフィルターを得ることができる。
【００３１】
また、分光透過特性の透過プロファイルが図２の実線で示された山型形状となるように吸収型多層膜を設計したとき、得られた吸収型多層膜ＮＤフィルターを高温高湿の環境下に晒した後における分光透過特性が図２の破線で示された透過プロファイルとなる場合がある。そして、図２の実線と破線で示された各透過プロファイルより、短波長側から長波長側に向かって透過率が直線的に増加している領域が存在しかつこれ等透過プロファイル間において透過率が直線的に増加している領域が重なり合っていることが確認される。すなわち、分光透過特性全体の長波長側へのシフト量を（Ｘ）、透過率の増加量を（Ｙ）とした場合、透過率が直線的に増加している領域における増加の傾きは上記比（Ｙ／Ｘ）と一致しているケースに相当する。
【００３２】
従って、図２に示された透過プロファイルの場合においても、短波長側から長波長側に向かって透過率が直線的に増加しかつ互いに重なり合っている上記領域が波長４００〜７００ｎｍ領域間の全てを占めている（短波長側から長波長側に向かって透過率が減少する領域および上に凸の極値が波長４００〜７００ｎｍ間に存在しない）条件を満たすときには、初期設計した吸収型多層膜ＮＤフィルターは、所望の分光透過特性を有しかつ耐環境性に優れたＮＤフィルターであることが理解され、上記条件を満たさない場合には、短波長側から長波長側に向かって透過率が直線的に増加しかつ互いに重なり合っている上記領域が波長４００〜７００ｎｍ領域間を占める条件を満たす吸収型多層膜の各膜厚を再度設計し直すことにより、所望の分光透過特性を有しかつ耐環境性に優れた吸収型多層膜ＮＤフィルターを得ることができる。
【００３３】
次に、分光透過特性の透過プロファイルが図３の実線で示された直線状（短波長側から長波長側に向かって透過率が比例して増加する）となるように吸収型多層膜を設計したとき、得られた吸収型多層膜ＮＤフィルターを高温高湿の環境下に晒した後における分光透過特性が図３の破線で示された透過プロファイルとなる場合がある。そして、図３の実線と破線で示された各透過プロファイルより、短波長側から長波長側に向かって透過率が直線的に増加しかつこれ等直線が重なり合っていることが確認される。すなわち、分光透過特性全体の長波長側へのシフト量を（Ｘ）、透過率の増加量を（Ｙ）とした場合、透過率が直線的に増加している領域における増加の傾きは上記比（Ｙ／Ｘ）と一致しているケースに相当する。
【００３４】
従って、図３に示された透過プロファイルの場合においても、短波長側から長波長側に向かって透過率が直線的に増加しかつ互いに重なり合っている上記領域が波長４００〜７００ｎｍ領域間の全てを占めている（短波長側から長波長側に向かって透過率が減少する領域および極値が波長４００〜７００ｎｍ間に存在しない）条件を満たすときには、初期設計した吸収型多層膜ＮＤフィルターは、所望の分光透過特性を有しかつ耐環境性に優れたＮＤフィルターであることが理解され、上記条件を満たさない場合には、短波長側から長波長側に向かって透過率が直線的に増加しかつ互いに重なり合っている上記領域が波長４００〜７００ｎｍ領域間を占める条件を満たす吸収型多層膜の各膜厚を再度設計し直すことにより、所望の分光透過特性を有しかつ耐環境性に優れた吸収型多層膜ＮＤフィルターを得ることができる。
【００３５】
また、分光透過特性の透過プロファイルが図４の実線で示された直線状（短波長側から長波長側に向かって透過率が比例して減少する）となるように吸収型多層膜を設計したとき、得られた吸収型多層膜ＮＤフィルターを高温高湿の環境下に晒した後における分光透過特性が図４の破線で示された透過プロファイルとなる場合がある。そして、図４の実線と破線で示された各透過プロファイルより、短波長側から長波長側に向かって透過率が直線的に減少し、かつ、これ等直線が互いに重なり合わないことが確認されることから、図４に示された透過プロファイルの場合、本発明に係る吸収型多層膜ＮＤフィルターの対象にならないことが確認される。
【００３６】
次に、分光透過特性の透過プロファイルが図５の実線で示された谷型形状となるように吸収型多層膜を設計したとき、得られた吸収型多層膜ＮＤフィルターを高温高湿の環境下に晒した後における分光透過特性が図５の破線で示された透過プロファイルとなる場合がある。そして、図５の実線で示される透過プロファイルと破線で示される透過プロファイルより、短波長側から長波長側に向かって透過率が直線的に増加している領域が存在するが、高温高湿の環境下に晒した後における分光透過率の増加量（Ｙ）が分光透過特性全体の長波長側へのシフト量（Ｘ）に対して大きいため、各透過プロファイル間において透過率が直線的に増加している領域が互いに重なり合っていないことが確認される。すなわち、透過率が直線的に増加している領域における増加の傾きが上記比（Ｙ／Ｘ）と一致しないケースに相当する。
【００３７】
このようなケースの場合には、図５の実線で示される透過プロファイルと破線で示される透過プロファイルより、分光透過特性の長波長側へのシフト量（Ｘ）と分光透過率の増加量（Ｙ）とを計測してシフト量（Ｘ）に対する増加量（Ｙ）の比（Ｙ／Ｘ）を求め、透過率が直線的に増加している領域における増加の傾きが上記比（Ｙ／Ｘ）となる条件を満たす吸収型多層膜の各膜厚を再度設計し直すことで、高温高湿処理前後における各透過プロファイルの透過率が直線的に増加している領域が互いに重なるようになるため、所望の分光透過特性を有しかつ耐環境性に優れた吸収型多層膜ＮＤフィルターを得ることができる。
【００３８】
すなわち、高温高湿の環境下に晒す前の吸収型多層膜ＮＤフィルターの透過プロファイルが図６の実線で示される透過プロファイル（図６のシフト量Ｘと増加量Ｙは図５において求めたシフト量Ｘと増加量Ｙと同一に設定されており、図６の谷型形状は図５の谷型形状に較べて急峻な傾きになっている）となるように吸収型多層膜の各膜厚を再度設計し直すことにより、図６の実線と破線で示すように高温高湿処理前後における各透過プロファイルの透過率が直線的に増加している領域が互いに重なるようになるため、所望の分光透過特性を有しかつ耐環境性に優れた吸収型多層膜ＮＤフィルターを得ることができる。但し、短波長側から長波長側に向かって透過率が直線的に増加している領域が波長４００〜７００ｎｍ領域間の全てを占めている（短波長側から長波長側に向かって透過率が減少する領域および下に凸の極値が波長４００〜７００ｎｍ間に存在しない）条件を満たすことを要する。
【００３９】
また、分光透過特性の透過プロファイルが図７の実線で示された谷型形状となるように吸収型多層膜を設計したとき、得られた吸収型多層膜ＮＤフィルターを高温高湿の環境下に晒した後における分光透過特性が図７の破線で示された透過プロファイルとなる場合がある。そして、図７の実線で示される透過プロファイルと破線で示される透過プロファイルより、短波長側から長波長側に向かって透過率が直線的に増加している領域が存在するが、高温高湿の環境下に晒した後における分光透過率の増加量（Ｙ）が分光透過特性の長波長側へのシフト量（Ｘ）に対して小さいため、各透過プロファイル間において透過率が直線的に増加している領域が互いに重なり合っていないことが確認される。すなわち、透過率が直線的に増加している領域における増加の傾きが上記比（Ｙ／Ｘ）と一致しないケースに相当する。
【００４０】
このような場合にも、図７の実線で示される透過プロファイルと破線で示される透過プロファイルより、分光透過特性の長波長側へのシフト量（Ｘ）と分光透過率の増加量（Ｙ）とを計測してシフト量（Ｘ）に対する増加量（Ｙ）の比（Ｙ／Ｘ）を求め、透過率が直線的に増加している領域における増加の傾きが上記比（Ｙ／Ｘ）となる条件を満たす吸収型多層膜の各膜厚を再度設計し直すことで、高温高湿処理前後における各透過プロファイルの透過率が直線的に増加している領域が互いに重なるようになるため、所望の分光透過特性を有しかつ耐環境性に優れた吸収型多層膜ＮＤフィルターを得ることができる。
【００４１】
すなわち、高温高湿の環境下に晒す前の吸収型多層膜ＮＤフィルターの透過プロファイルが図８の実線で示される透過プロファイル（図８のシフト量Ｘと増加量Ｙは図７において求めたシフト量Ｘと増加量Ｙと同一に設定されており、図８の谷型形状は図７の谷型形状に較べて緩やかな傾きになっている）となるように吸収型多層膜の各膜厚を再度設計し直すことにより、図８の実線と破線で示すように高温高湿処理前後における各透過プロファイルの透過率が直線的に増加している領域が互いに重なるようになるため、所望の分光透過特性を有しかつ耐環境性に優れた吸収型多層膜ＮＤフィルターを得ることができる。但し、短波長側から長波長側に向かって透過率が直線的に増加している領域が波長４００〜７００ｎｍ領域間の全てを占めている（短波長側から長波長側に向かって透過率が減少する領域および下に凸の極値が波長４００〜７００ｎｍ間に存在しない）条件を満たすことを要する。
【００４２】
このように耐環境性に優れた吸収型多層膜ＮＤフィルターを製造するには、
樹脂フィルムから成る基板上に成膜する吸収型多層膜の各膜厚を設計して目標とする分光透過特性を有する経時変化計測用の吸収型多層膜ＮＤフィルターを製造し、
経時変化計測用の吸収型多層膜ＮＤフィルターを高温高湿の環境下に晒して、吸収型多層膜の吸湿に起因した分光透過特性の長波長側へのシフト量（Ｘ）と、吸収型多層膜における金属吸収膜層の初期酸化に起因した分光透過率の増加量（Ｙ）をそれぞれ計測し、上記シフト量（Ｘ）に対する増加量（Ｙ）の比（Ｙ／Ｘ）を求め、
必要に応じて上記基板上に成膜する吸収型多層膜の各膜厚を再度設計して、波長４００〜７００ｎｍ間において極値を有さず、かつ、波長４００〜７００ｎｍ間において短波長側から長波長側に亘り透過率が比例して増加すると共に、透過率における増加の傾きが上記シフト量（Ｘ）に対する増加量（Ｙ）の比（Ｙ／Ｘ）に一致した分光透過特性を有する吸収型多層膜ＮＤフィルターを製造することにより達成することができる。
【００４３】
このような技術的手段において、上記酸化物誘電体膜層は、ＳｉＣとＳｉを主成分とするターゲットを原料とし、真空蒸着法、イオンビームスパッタリング法、マグネトロンスパッタリング法若しくはイオンプレーティング法から選択された成膜法により成膜され、かつ、成膜時に酸素ガスを導入して得られる酸化物誘電体膜で構成されることが好ましく、また、上記金属吸収膜層を構成する金属としては、Ｎｉ単体若しくはＮｉ系合金であることが好ましい。
【００４４】
また、本発明に係る吸収型多層膜ＮＤフィルターにおいて、基材を構成する樹脂フィルムの材質については特に限定されないが、透明であるものが好ましく、量産性を考慮した場合、後述する乾式のロールコーティングが可能となるフレキシブル基板が好ましい。フレキシブル基板は、従来のガラス基板等に比べて廉価・軽量・変形性に富むといった点においても優れている。樹脂フィルムの具体例として、ポリエチレンテレフタレート（ＰＥＴ）、ポリエーテルスルフォン（ＰＥＳ）、ポリアリレート（ＰＡＲ）、ポリカーボネート（ＰＣ）、ポリオレフィン（ＰＯ）、ノルボルネンの樹脂材料から選択される樹脂フィルム単体、あるいは、これ等材料から選択された樹脂フィルム単体とこの単体片面または両面を覆うアクリル系有機膜との複合体が挙げられる。特に、ノルボルネンの樹脂材料については、代表的なものとして日本ゼオン社のゼオノア（商品名）やＪＳＲ社のアートン（商品名）等が挙げられる。
【００４５】
以下、本発明の実施例について具体的に説明する。
【実施例】
【００４６】
分光透過特性が谷型形状である吸収型多層膜ＮＤフィルターの膜構造（表１参照）を設計した。
【００４７】
すなわち、酸化物誘電体膜層としてＳｉＯ２膜を３層、金属吸収膜層としてＮｉ膜を２層、それぞれ交互に積層させて吸収型多層膜を形成した。
【００４８】
【表１】
0005125268.tif 000002
成膜にはスパッタリングロールコータ装置（ヒラノ光音社製  型番ＭＩＣ３５０）を用い、また、排気ポンプにはターボ分子ポンプ（三菱重工社製  型番ＰＴ−１５００Ｍ）を用いた。
【００４９】
また、酸化物誘電体膜であるＳｉＯ２を成膜するためのターゲットにはＳｉＣにＳｉが添加されたターゲット（旭硝子セラミック社製）を用いた。上記ターゲットはＡｒガスを導入するデュアルマグネトロンスパッタリングにより成膜され、酸素ガスの導入はインピーダンスモニターにより制御した。また、金属吸収膜であるＮｉを成膜するためのターゲットには、Ｎｉを非磁性にするためにＴｉが８％添加されたターゲット（住友金属鉱山社製）を用いた。ＮｉはＡｒガスを導入するＤＣマグネトロンスパッタリングにより成膜され、基板であるＰＥＴフィルムの両面に上記表１に示す多層膜を形成して実施例に係る経時変化計測用の吸収型多層膜ＮＤフィルターを作製した。
【００５０】
この吸収型多層膜ＮＤフィルターを８０℃で湿度９０％の環境下に放置し、１日ごとに分光透過率の測定を行った。分光透過特性は、自記分光光度計（日本分光社製Ｖ５７０）を用いて行った。
【００５１】
８０℃で湿度９０％の環境下に吸収型多層膜ＮＤフィルターを晒して求めた分光透過率測定結果を図９のグラフ図に示す。１日目（図９で after 24Hrs.と表示）に若干の分光光学特性変化が発生し、これ以降、２日目、３日目にも分光透過率測定を行ったが、分光光学特性は１日目から変化していなかった。
【００５２】
ここで、分光透過特性に谷型形状の膜構造を用いたのは、図３において示した極値を持たない直線状の分光透過特性では分光光学特性の変化を把握し難いためである。
【００５３】
そして、図９のグラフ図から、吸収型多層膜ＮＤフィルターを高温高湿環境下に晒した結果、金属吸収膜層の初期酸化に起因した消衰係数の低下による分光透過の増加量（Ｙ）は約０．１％、吸収型多層膜の吸湿による長波長側への分光透過特性のシフト量（Ｘ）は約５０ｎｍであることが計測された。
【００５４】
そこで、シフト量（Ｘ）に対する増加量（Ｙ）の比（Ｙ／Ｘ＝０．１％／５０ｎｍ）を求め、透過率が直線的に増加している領域における増加の傾きが上記比（Ｙ／Ｘ）となる条件を満たす吸収型多層膜の各膜厚を再度設計し直した。すなわち、短波長側から長波長側に向かってその透過率が直線的に増加する透過プロファイルを有する以下の表２に示す膜構造の吸収型多層膜ＮＤフィルターを再度設計した。
【００５５】
【表２】
0005125268.tif 000003
すなわち、酸化物誘電体膜層としてＳｉＯ２膜を３層、金属吸収膜層としてＮｉ膜を２層、それぞれ交互に積層させて吸収型多層膜を形成した。また、成膜にはスパッタリングロールコータ装置（ヒラノ光音社製  型番ＭＩＣ３５０）を用い、排気ポンプにはターボ分子ポンプ（三菱重工社製  型番ＰＴ−１５００Ｍ）を用いて、上記同様の条件で製造した。
【００５６】
再度設計された吸収型多層膜ＮＤフィルターを８０℃で湿度９０％の環境下に放置し、１日ごとに分光透過率の測定を行った。
【００５７】
この吸収型多層膜ＮＤフィルターを８０℃で湿度９０％の環境下に晒して求めた分光透過率測定結果を図１０のグラフ図に示す。１日目（図１０で after 24Hrs.と表示）に極めて僅かな分光光学特性の変化が確認されたが、これ以降、２日目、３日目にも分光透過率測定を行ったが、分光光学特性は１日目から変化していなかった。
【００５８】
表２に示す再度設計された吸収型多層膜ＮＤフィルターは、表１に示す経時変化計測用の吸収型多層膜ＮＤフィルと膜構造がほとんど変わらないので、経時変化計測用の吸収型多層膜ＮＤフィルと同様、高温高湿の環境下に晒されることで、金属吸収膜層の初期酸化に起因した消衰係数の低下による分光透過の増加（約０．１％）と、吸収型多層膜の吸湿による長波長側への分光透過特性のシフト（約５０ｎｍ）が発生していると考えられる。
【００５９】
しかし、この変化量すなわちシフト量（Ｘ）に対する増加量（Ｙ）の比と、再度設計された吸収型多層膜ＮＤフィルターの透過率が直線的に増加している領域における増加の傾きが一致しているため、図１０に示すように結果的に分光透過率は変化しない。
【００６０】
また、再度設計された吸収型多層膜ＮＤフィルターは、図１１のグラフ図に示すように画像撮影時のフレアーやゴーストの原因となる反射も防ぐ反射防止機能も兼ね備えている。
【産業上の利用可能性】
【００６１】
本発明に係る吸収型多層膜ＮＤフィルターは耐環境性に優れているため、厳しい環境下で長時間の信頼性が要求される小型薄型デジタルカメラに用いられる産業上の利用可能性を有している。
【図面の簡単な説明】
【００６２】
【図１】高温高湿処理前後における吸収型多層膜ＮＤフィルターの各透過プロファイルを示すグラフ図。
【図２】高温高湿処理前後における吸収型多層膜ＮＤフィルターの各透過プロファイルを示すグラフ図。
【図３】高温高湿処理前後における吸収型多層膜ＮＤフィルターの各透過プロファイルを示すグラフ図。
【図４】高温高湿処理前後における吸収型多層膜ＮＤフィルターの各透過プロファイルを示すグラフ図。
【図５】高温高湿処理前後における吸収型多層膜ＮＤフィルターの各透過プロファイルを示すグラフ図。
【図６】高温高湿処理前後における吸収型多層膜ＮＤフィルターの各透過プロファイルを示すグラフ図。
【図７】高温高湿処理前後における吸収型多層膜ＮＤフィルターの各透過プロファイルを示すグラフ図。
【図８】高温高湿処理前後における吸収型多層膜ＮＤフィルターの各透過プロファイルを示すグラフ図。
【図９】高温高湿処理前後における経時変化計測用の吸収型多層膜ＮＤフィルターの各透過プロファイルを示すグラフ図。
【図１０】高温高湿処理前後における実施例に係る吸収型多層膜ＮＤフィルターの各透過プロファイルを示すグラフ図。
【図１１】実施例に係る吸収型多層膜ＮＤフィルターの分光反射特性を示すグラフ図。
【図１】
0005125268.tif 000004
【図２】
0005125268.tif 000005
【図３】
0005125268.tif 000006
【図４】
0005125268.tif 000007
【図５】
0005125268.tif 000008
【図６】
0005125268.tif 000009
【図７】
0005125268.tif 000010
【図８】
0005125268.tif 000011
【図９】
0005125268.tif 000012
【図１０】
0005125268.tif 000013
【図１１】
0005125268.tif 000014